(57)【要約】【課題】アーク溶接での溶着強度が向上した、簡単な構造の溶接継手を提供する。【解決手段】溶接継手１０は、下部部分１５が被溶接部材に溶接される溶接部１２と、溶接部に一体であって溶接部の上方に形成された本体部１３とを有し、アーク溶接で溶接される。溶接部１２は、幅Ｗと厚さＴと高さＨを有する板状に形成され、被溶接部材に溶接される下部部分１５は、下部部分を被溶接部材に当接させたときに幅方向の中央部分１６が被溶接部材に接触するが幅方向の端部分１７、１８は被溶接部材から徐々に離れるように湾曲して形成されている。【選択図】図１
2010051993.tif 000002
【特許請求の範囲】
【請求項１】
下部部分が被溶接部材に溶接される溶接部と、該溶接部に一体であって該溶接部の上方に形成された本体部とを有し、アーク溶接で溶接される溶接継手であって、
前記溶接部は、幅と厚さと高さを有する板状に形成され、前記被溶接部材に溶接される前記下部部分は、該下部部分を被溶接部材に当接させたときに幅方向の中央部分が被溶接部材に接触するが幅方向の端部分は被溶接部材から離隔するように形成されている、
ことを特徴とする溶接継手。
【請求項２】
請求項１に記載の溶接継手において、前記溶接部の前記下部部分は、前記幅方向の中央部分で突出し前記幅方向の端部分に向けて湾曲するように形成されて、前記幅方向の中央部分を被溶接部材に当接させると前記幅方向の端部分に向けて被溶接部材から徐々に離隔する距離が大きくなる、ことを特徴とする溶接継手。
【請求項３】
請求項１又は２に記載の溶接継手において、前記溶接部が、前記幅方向において直線形状の板形状に形成されている、ことを特徴とする溶接継手。
【請求項４】
請求項１又は２に記載の溶接継手において、前記溶接部が、前記幅方向において円弧形状の板形状に形成されている、ことを特徴とする溶接継手。
【請求項５】
請求項１又は２に記載の溶接継手において、前記溶接部が、前記幅方向において一方の端部がＬ字型に形成され、他方の端部が前記一方の端部のＬ字型に対して倒立したＬ字型に形成され、前記Ｌ字型形状の両端部の間の中間部分が前記幅方向において直線形状に形成された板形状である、ことを特徴とする溶接継手。
【請求項６】
請求項１又は２に記載の溶接継手において、前記溶接部が、前記幅方向においてＵ字形状に形成される板形状に形成されている、ことを特徴とする溶接継手。
【請求項７】
請求項１又は２に記載の溶接継手において、前記溶接部が、前記幅方向の中央部分において円弧形状の板形状であって且つ前記幅方向の両端部分において該幅方向において直線形状の板形状に形成されている、ことを特徴とする溶接継手。
【発明の詳細な説明】
【技術分野】
【０００１】
本発明は、アーク溶接で溶接される溶接継手に関し、下部部分が被溶接部材に溶接される溶接部と溶接部上方の本体部とを有する溶接継手に関する。
【背景技術】
【０００２】
パネルに種々の取付部品を取付けるため、継手をパネルに溶接して、継手に所望の部品を取付けることが行われている。その溶接には、小電流のパイロットアークの後に大電流のメインアークを生成して溶接部品を被溶接部材に溶接するドローンアーク溶接を代表とするアーク溶接や、アークを生成せずに溶接部品と被溶接部材に大電流を供給して溶接部品を被溶接部材に溶接する抵抗溶接等が知られている。
【０００３】
【特許文献１】特開昭５１−０７７５５４号公報
【特許文献２】実開昭６１−０３６３７５号公報
【特許文献３】実開昭６１−１９４８０７号公報
【発明の開示】
【発明が解決しようとする課題】
【０００４】
特許文献１には、板形状の溶接継手に平坦な溶接部を設けて、その溶接部を被溶接部材に溶接する溶接継手が記載されている。特許文献１の溶接継手は、アーク溶接によって溶接することができ、溶接部に、放射状の突条を形成して、メインアークを溶接部に均等に生成せんとしている。この溶接継手は、溶接部に特殊な形状を形成せねばならないので、加工に手間がかかり、費用もかかる。
【０００５】
特許文献２は、溶接部の端面の中心にフラックスポール（突起）を形成し、端縁の部分を一定の角度で切り欠いた、溶接継手を記載している。溶接継手のフラックスポール及び端縁の切欠きは、均一なアークの広がりを目的としている。この溶接継手は、フラックスポールと端縁の切欠きとの組合せを必要としており、溶接部を特殊な形状にせねばならないので、加工に手間がかかり、費用もかかる。
【０００６】
特許文献３は、板状体の溶接継手の溶接面を被溶接部材に溶接することが記載されている。溶接継手の端面を用いてアーク放電させてその端面を被溶接部材に溶接するため、溶接強度の向上に限界があることが分かった。特許文献３の溶接継手を含む従来の溶接継手をアーク溶接を用いて溶接した後、溶接継手に引っ張り力を加えると、溶接部分において幅方向の両端部が被溶接部材から剥離し易くなる傾向にあり、溶接強度を高く維持できないことが分かった。検討の結果、溶接部の幅方向の両端においてメインアークの生成が大きく、溶接部の両端部分の溶融だけでなく、被溶接部材の部分も深く溶融してしまい、被溶接部材の強度が低下して、この部分での溶接強度が低下するとの結果を得た。
【０００７】
従って、本発明の目的は、簡単な構造で、溶着強度が向上した、アーク溶接で溶接される溶接継手を提供することにある。
【課題を解決するための手段】
【０００８】
上記目的を達成するため、本発明によれば、下部部分が被溶接部材に溶接される溶接部と、該溶接部に一体であって該溶接部の上方に形成された本体部とを有し、アーク溶接で溶接される溶接継手であって、前記溶接部は、幅と厚さと高さを有する板状に形成され、被溶接部材に溶接される前記下部部分は、該下部部分を被溶接部材に当接させたときに幅方向の中央部分が被溶接部材に接触するが幅方向の端部分は被溶接部材から離隔するように形成されている、ことを特徴とする溶接継手が提供される。
【０００９】
上記溶接継手は、被溶接部材に高い強度で固着される。特に、被溶接部材に溶接される溶接部の下部部分は、該下部部分を被溶接部材に当接させたときに幅方向の中央部分が被溶接部材に接触するが幅方向の端部分は被溶接部材から離隔するように形成されているので、アーク溶接で溶接する場合に、端縁部分での強いメインアークの生成が防止され、対応する被溶接部材の部分が深く溶融されることがなくなり、更に、メインアークは、溶接部の溶接面である下部部分では幅方向の中央から均一に広がり、溶接部を被溶接部材に均等に強固に被溶接部材に溶接する。従って、アーク溶接で溶接できる、溶着強度が向上した簡単な構造の溶接継手を得ることができた。
【００１０】
上記溶接継手において、溶接部の下部部分は、幅方向の中央部分で突出し幅方向の端部分に向けて湾曲するように形成され、幅方向の中央部分を被溶接部材に当接させると幅方向の端部分に向けて被溶接部材から徐々に離隔する距離が大きくなる形状に形成される。これによって、被溶接部材の溶融深さが一層適正に規制されるとともに、メインアークの広がりが一層均一になり、高い溶接強度を得ることができる。
【００１１】
上記溶接継手は、代表的には、溶接部が幅方向において直線形状の板形状に形成されている。しかし、溶接部が、幅方向において円弧形状の板形状に形成されていてもよい。また、溶接部が、幅方向において一方の端部がＬ字型に形成され、他方の端部が一方の端部のＬ字型に対して倒立したＬ字型に形成され、Ｌ字型形状の両端部の間の中間部分が前記幅方向において直線形状に形成された板形状であってもよい。更に、溶接部が、幅方向においてＵ字形状に形成される板形状に形成されていてもよい。そして、溶接部が、幅方向の中央部分において円弧形状の板形状であって且つ幅方向の両端部分において該幅方向において直線形状の板形状に形成されていてもよい。
【発明を実施するための最良の形態】
【００１２】
以下、本発明の実施形態に係る溶接継手について図面を参照して説明する。図１（Ａ）及び（Ｂ）には、従来の溶接継手１（図１（Ａ））と本発明の第１実施形態に係る溶接継手１０（図１（Ｂ））とが示されている。図２〜図５には、本発明の実施形態に係る溶接継手の変形例が、溶接継手１０Ａ（図２）、１０Ｂ（図３）、１０Ｃ（図４）及び１０Ｄ（図５）として示されている。
【００１３】
従来の溶接継手１及び本発明に係る溶接継手１０（及び図２〜図５に示す変形例に係る溶接継手１０Ａ〜１０Ｄを含む）は、いずれも、溶接可能な金属材料で成り、幅（図の水平方向の長さ）と高さ（図の垂直方向の長さ）と厚さ（図１の長さＴ）を有する板状体で形成されている。溶接継手１及び及び本発明に係る溶接継手１０（及び図２〜図５に示す変形例に係る溶接継手１０Ａ〜１０Ｄを含む）は、下部部分が被溶接部材に溶接される溶接部２（又は溶接部１２、１２Ａ、１２Ｂ、１２Ｃ、１２Ｄ）と、溶接部２（又は溶接部１２、１２Ａ、１２Ｂ、１２Ｃ、１２Ｄ）に一体であって溶接部の上方に形成された本体部３（又は本体部１３、１３Ａ、１３Ｂ、１３Ｃ、１３Ｄ）とから成る。溶接部と本体部との境界は厳密ではないが、溶接部は、被溶接部材に溶接される部分であり、本体部は、継手として他の部品を取付けるのに用いられる部分である。本体部３（又は本体部１３、１３Ａ、１３Ｂ、１３Ｃ、１３Ｄ）には、例えば、図１に示すように、他の部品の取付のための取付穴４（又は取付穴１４）が形成されることもある。
【００１４】
図１において、溶接継手１（図１（Ａ））も溶接継手１０（図１（Ｂ））もドローンアーク溶接で被溶接部材に溶接される。アーク溶接の１つであるドローンアーク溶接は、溶接継手の溶接部を被溶接部材に接触した状態から引上げて溶接部の下部部分と被溶接部材の溶接位置との間に小電流の小さなアーク（パイロットアーク）を発生させ、次に更に引上げてそのアークを成長させ、溶接継手の溶接部の下部部分と被溶接部材の溶接位置との間に大電流のメインアークを生成し、そのメインアークによって溶接継手の溶接部の下部部分と被溶接部材の溶接位置とを溶融させ、所定の時間溶融した後に溶接継手の溶接部の下部部分を被溶接部材の溶接位置に押圧（プランジ）する。この押圧によって溶接継手の溶接部の下部部分が被溶接部材の溶接位置に溶接される。ドローンアーク溶接を含むアーク溶接の場合、アークの挙動は、溶接継手と被溶接部材の間のギャップの小さいところからアークが発生し、ギャップの差がなくなるにつれて、アークが他の部分にも広がり、溶接継手の下部部分の端面の面全体が溶融する。また、アーク溶接において、アークは平坦な部分に比べてエッジ部分で発生し易いことも分かっている。
【００１５】
図１（Ａ）の従来の溶接継手１は、溶接部２の下部部分５が幅方向（図１の水平方向）において直線状に形成されて、被溶接部材に対面する端面は平坦に形成されている。この溶接継手１をアーク溶接で溶接すると、溶接部２の下部部分５のエッジ（端縁）部分６でメインアークが多く生成され、中央部分ではアークは少なくなる。また、一定の溶融時間後に、溶接継手１の溶接部２の下部部分５を被溶接部材に押圧すると、その押圧力で被溶接部材に湾曲を生じて幅方向の端部（エッジ）側にメインアークが多くなる。更に、溶接部２の下部部分５の端面が被溶接部材の面に平行でない場合には、ギャップの少ない側においてメインアークが多く生成される。これらによって、メインアークによる溶融が均一でなくなり、溶接の品質に問題を生じる。更に、被溶接部材の溶融部分においても過溶融が生じて溶融部分の厚さが減少し溶接後の被溶接部材の強度を損なうことがあった。更には、メインアークが偏って集中した場合には、被溶接部材に穴があくこともあった。例えば、０．８ｍｍの薄いパネルの場合には、溶融深さが制限されるので、上記の不具合は防止すべきである。
【００１６】
本発明の代表的な実施形態に係る溶接継手１０は、下部部分１５が被溶接部材に溶接される溶接部１２と、溶接部１２に一体であって溶接部１２の上方に形成された本体部１３とを有する。本体部１３には、他の部品の取付のための取付穴１４が形成されている。溶接部１２は、幅Ｗと厚さＴと高さＨを有する板状に形成され、被溶接部材に溶接される下部部分１５は、下部部分１５を被溶接部材に当接させたときに幅方向の中央部分１６が被溶接部材に接触するが幅方向の端部分（エッジ）１７、１８は被溶接部材から離隔するように形成されている。図１（Ｂ）の溶接継手１０の場合、溶接部１２の下部部分１５は、幅方向の中央部分１６で突出し幅方向の端部分１７、１８に向けてなだらかに湾曲するように形成されている。これによって、下部部分１５は、幅方向の中央部分１６を被溶接部材に当接させると幅方向の端部分１７及び１８に向けて被溶接部材から徐々に離隔する距離が大きくなる形状に形成される。図１（Ｂ）の溶接継手１０の溶接部１２において、下部部分１５の湾曲の大きさは、例えば、下方に突出した幅方向の中央部分１６と幅方向の端部分１８（又は１７）との差の長さＡが、０．２ｍｍ〜０．５ｍｍになるように、選定される。
【００１７】
なお、図１（Ｂ）の溶接継手１０において、溶接部１２の幅Ｗは、本体部１３の幅より両端において短くなるように形成されているが、本体部１３の幅と同じかそれ以上であってもよい。また、溶接継手１０は、少なくとも溶接部１２が幅（Ｗ）方向において直線形状の板形状に形成されている。図示のように、溶接継手１０の全体が幅（Ｗ）方向において直線形状の板形状に形成されていてもよい。
【００１８】
本発明に係る溶接継手１０は、被溶接部材に高い強度で固着される。特に、被溶接部材に溶接される溶接部１２の下部部分１５は、下部部分１５を被溶接部材に当接させたときに幅方向の中央部分１６が被溶接部材に接触するが幅方向の端部分１７、１８は被溶接部材から離隔するように形成されているので、ドローンアーク溶接で溶接する場合に、端部分１７、１８での強いメインアークの生成が防止され、対応する被溶接部材の部分が深く溶融されることがなくなる。そして、メインアークは、溶接部の溶接面である下部部分では幅方向の中央部分で発生してそこから均一に広がり、溶接部を被溶接部材に均等に強固に被溶接部材に溶接する。メインアークの生成によって溶融した一定時間後に、溶接継手１０の溶接部１２の下部部分１５を被溶接部材に押圧しても、その押圧力で被溶接部材に湾曲を生じて幅方向の端部分１７、１８の側にメインアークが多くなることもなく、溶接部１２の下部部分１５の端面が被溶接部材の面に平行でない場合においても、ギャップの少ない部分は中央部分１６であり、メインアークの偏りは殆どなく、メインアークによる溶融は均一であり、溶接の品質に高く維持される。更に、被溶接部材の溶融部分においても過溶融はなく、被溶接部材の溶融部分の厚さが部分的に減少したり穴があくという不具合もなくなった。例えば、０．８ｍｍの薄いパネルの場合であっても、高い溶着品質で溶接継手１０は被溶接部材に溶接された。従って、アーク溶接で溶接できる、溶着強度が向上した簡単な構造の溶接継手が得られた。
【００１９】
図１（Ｂ）に示す本発明の１実施形態に係る溶接継手１０は、溶接部１２と本体部１３が幅方向において直線形状の板形状に形成されている。かかる形状以外にも、本発明においては種々の形状の溶接継手がある。図２〜図５には、本発明の実施形態に係る、他の形状の溶接継手１０Ａ（図２）、１０Ｂ（図３）、１０Ｃ（図４）、１０Ｄ（図５）が示されている。図２の溶接継手１０Ａは、溶接部１２Ａ（及び本体部１３Ａ）が、幅方向において円弧形状の板形状に形成されている。この場合においても、溶接部１２Ａの下部部分１５Ａは、幅方向の中央部分１６Ａで突出し幅方向の端部分１７Ａ、１８Ａに向けてなだらかに湾曲するように形成されている。これによって、下部部分１５Ａは、幅方向の中央部分１６Ａを被溶接部材に当接させると幅方向の端部分１７Ａ及び１８Ａに向けて被溶接部材から徐々に離隔する距離が大きくなる形状に形成される。また、下方に突出した幅方向の中央部分１６Ａと幅方向の端部分１８Ａ（又は１７Ａ）との差の長さＡは、例えば、０．２ｍｍ〜０．５ｍｍになるように選定される。
【００２０】
図３の溶接継手１０Ｂは、溶接部１２Ｂ（及び本体部１３Ｂ）が、幅方向において一方の端部１７ＢがＬ字型に形成され、他方の端部１８Ｂが端部１７ＢのＬ字型に対して倒立したＬ字型に形成され、両端部１７Ｂ及び１８Ｂの間の中間部分が幅方向において直線形状に形成された（いわゆる、かぎ型の）板形状に形成されている。この場合においても、溶接部１２Ｂの下部部分１５Ｂは、幅方向の中央部分１６Ｂで突出し端部分１７Ｂ、１８Ｂに向けてなだらかに湾曲するように形成されている。また、下方に突出した幅方向の中央部分１６Ｂと幅方向の端部分１８Ｂ（又は１７Ｂ）との差の長さＡは、例えば、０．２ｍｍ〜０．５ｍｍになるように選定される。
【００２１】
図４の溶接継手１０Ｃは、幅方向においてＵ字形状（又はコの字形状）に形成される板形状に形成され、両端部１７Ｃ（及び１８Ｃ）の間の中間部分が幅方向において直線形状に形成された板形状に形成されている。この場合も、溶接部１２Ｃの下部部分１５Ｃは、幅方向の中央部分１６Ｃで突出し端部分１７Ｃ、１８Ｃに向けてなだらかに湾曲するように形成されている。また、下方に突出した幅方向の中央部分１６Ｃと幅方向の端部分１７Ｃ（又は１８Ｃ）との差の長さＡは、例えば、０．２ｍｍ〜０．５ｍｍになるように選定される。
【００２２】
更に、図５の溶接継手１０Ｄに示すように、溶接部１２Ｄが、幅方向の中央部分において円弧形状の板形状であって且つ幅方向の両端部分１７Ｄ及び１８Ｄにおいて幅方向において直線形状の板形状に形成されてもよい。なお、本体部１３Ｄは幅方向に直線状に延びる平坦な板形状にしてもよい。この場合も、溶接部１２Ｄの下部部分１５Ｄは、幅方向の中央部分１６Ｄで突出し端部分１７Ｄ、１８Ｄに向けてなだらかに湾曲するように形成されている。また、下方に突出した幅方向の中央部分１６Ｄと幅方向の端部分１７Ｄ（又は１８Ｄ）との差の長さは、例えば、０．２ｍｍ〜０．５ｍｍになるように選定される。
【図面の簡単な説明】
【００２３】
【図１】（Ａ）は従来の溶接継手の斜視図、（Ｂ）は、本発明の１実施形態に係る溶接継手の斜視図である。
【図２】本発明の実施形態に係る別の形状の溶接継手の斜視図である。
【図３】本発明の実施形態に係る更に別の形状の溶接継手の斜視図である。
【図４】本発明の実施形態に係る更に別の形状の溶接継手の斜視図である。
【図５】本発明の実施形態に係る更に別の形状の溶接継手の斜視図である。
【符号の説明】
【００２４】
１  従来の溶接継手
２  従来の溶接継手の溶接部
３  従来の溶接継手の本体部
４  従来の溶接継手の本体部の取付穴
１０  本発明の実施形態の溶接継手
１２、１２Ａ〜１２Ｄ  本発明の実施形態の溶接継手の溶接部
１３、１３Ａ〜１３Ｄ  本発明の実施形態の溶接継手の本体部
１４  本発明の実施形態の溶接継手の本体部の取付穴
１５、１５Ａ〜１５Ｄ  本発明の実施形態の溶接継手の溶接部の下部部分
１６、１６Ａ〜１６Ｄ  本発明の溶接継手の溶接部の下部部分の幅方向の中央部分
１７、１７Ａ〜１７Ｄ  本発明の溶接継手の溶接部の下部部分の幅方向の端部分
１８、１８Ａ〜１８Ｄ  本発明の溶接継手の溶接部の下部部分の幅方向の端部分
【図１】
2010051993.tif 000003
【図２】
2010051993.tif 000004
【図３】
2010051993.tif 000005
【図４】
2010051993.tif 000006
【図５】
2010051993.tif 000007